Brevet FR3068031A1 (20181228)

REVENDICATIONS1. Article verrier à fonction antisolaire comprenant au moins un substrat verrier et un empilement de couches déposées sur au moins une face dudit substrat, ledit empilement de couches comprenant une couche d'oxynitrure de titane de formule générale TiNx0y, dans laquelle 1,00\n<CLM>\1\tArticle verrier selon l'une des revendications précédentes, dans lequel 0,02\n<CLM>\1\tArticle verrier selon l'une des revendications précédentes, dans lequel 1,05\n<CLM>\1\tArticle verrier selon l'une des revendications précédentes, dans lequel l'épaisseur de ladite couche d'oxynitrure de titane est comprise entre 10 et 80 nanomètres, en particulier entre 15 et 60 nanomètres, et tout particulièrement entre 15 et 50 nanomètres.\n<CLM>\1\tArticle verrier selon l'une des revendications précédentes, dans lequel l'empilement incorpore en outre, en dessous et/ou au dessus de la couche d'oxynitrure de titane, une ou plusieurs couches de matériaux diélectriques. 21\n<CLM>\1\tArticle verrier selon la revendication précédente, dans lequel le ou les matériaux diélectriques sont choisies parmi le nitrure de Silicium éventuellement dopé par 5 Al, Zr, B, le nitrure d'aluminium, l'oxyde d'étain, un oxyde mixte de zinc ou d'étain SnyZnz0x, l'oxyde de silicium, l'oxyde de titane, les oxynitrures de silicium SiOxNy. 10\n<CLM>\1\tArticle verrier selon l'une des revendications précédentes, dans lequel l'empilement incorpore en outre, en dessous, et/ou éventuellement au-dessus, de la couche d'oxynitrure de titane, une couche d'un métal, éventuellement partiellement ou totalement 15 oxydée et/ou nitrurée, ledit métal étant à base de chrome, de nickel, de titane, de niobium ou d'un mélange d'au moins deux de ces éléments, ladite couche ayant une épaisseur inférieure à 5 nm, de préférence d'épaisseur inférieure à 3 nm. 20\n<CLM>\1\tArticle verrier selon la revendication précédente, dans lequel le métal est choisi parmi Ti, Nb ou un alliage de nickel et de chrome, ledit métal ou alliage étant éventuellement nitruré. 25\n<CLM>\1\tArticle verrier selon l'une des revendications précédentes, dans lequel l'empilement comprend ou est constitué par la succession des couches suivantes, partir de la surface du substrat verrier: 30 - une couche à base de nitrure de silicium, d'épaisseur comprise entre 20 et 80 nm, de préférence entre 25 et 70 nm, - éventuellement une couche d'un métal, éventuellement partiellement ou totalement oxydée et/ou nitrurée, 35 ledit métal étant à base de chrome, de nickel, de 22 titane, de niobium ou d'un mélange d'au moins deux de ces éléments, ladite couche ayant une épaisseur inférieure à 5 nm de préférence inférieure à 3 nm, - ladite couche d'oxynitrure de titane de formule 5 générale TiNx0y, d'épaisseur comprise entre 10 et 80 nm, de préférence entre 15 et 60 nanomètres, et de préférence encore entre 15 et 50 nanomètres - éventuellement une couche d'un métal, éventuellement partiellement ou totalement oxydée et/ou nitrurée, 10 ledit métal étant à base de chrome, de nickel, de titane, de niobium ou d'un mélange d'au moins deux de ces éléments, ladite couche ayant une épaisseur inférieure à 6 nm de préférence inférieure à 3 nm, - une couche à base de nitrure de silicium, d'épaisseur 15 comprise entre 20 et 80 nm, de préférence entre 25 et 70 nm - éventuellement une couche supérieure à base d'un oxyde de titane, d'un oxyde de zirconium ou d'un oxyde de titane et de zirconium. 20\n<CLM>\1\tArticle verrier selon l'une des revendications précédentes, dans lequel l'empilement comprend ou est constitué par la succession des couches suivantes, à partir de la surface du substrat verrier: 25 - une couche à base de nitrure de silicium, d'épaisseur comprise entre 20 et 80 nm, de préférence entre 25 et 70 nm, - une première couche d'oxynitrure de titane de formule générale TiNx0y, dans laquelle 1,00\n<CLM>\1\tArticle verrier selon l'une des revendications 25 précédentes, dans lequel ledit article est un vitrage ne comprenant qu'un seul substrat verrier.\n<CLM>\1\tArticle verrier selon la revendication précédente, dans lequel ledit article a subi un traitement thermique tel 30 qu'une trempe, un bombage ou encore un recuit.\n<CLM>\1\tArticle verrier selon l'une des revendications 1 à 10, dans lequel ledit article est un vitrage feuilleté constitué par un ensemble d'au moins deux substrats 24 verriers liés entre eux par un feuillet thermoplastique, notamment de polyvinyl butyral (PVB).